СПОСОБ ЛОКАЛЬНОЙ ЗАЩИТЫ ПОВЕРХНОСТИ ИЗДЕЛИЙ, ПОДВЕРГАЕМЫХ ХИМИКО-ТЕРМИЧЕСКОЙ ОБРАБОТКЕ

1. Способ локальной защиты поверхности изделий, подвергаемых химико-термической обработке, включающий формирование технологического покрытия на части поверхности изделия, предохраняющего от химико-термической обработки, отличающийся тем, что каждое изделие перед нанесением технологического покрытия находится в окончательно механически обработанном состоянии и размещено в индивидуальном устройстве, а технологическое покрытие в виде нитрида титана (TiN) наносят ионно-плазменным методом; при этом покрытие TIN выполняет функции одновременно и технологического, и рабочего покрытий.
2. Способ по п.1, отличающийся тем, что толщина покрытия TiN составляет от 2 до 10 мкм.
3. Способ по п.п.1, 2, отличающийся тем, что в качестве изделий могут быть использованы, например, рабочие лопатки турбины (охлаждаемые и неохлаждаемые) из литейных жаропрчных никелевых сплавов, подвергающиеся газовому циркуляционному алитированию наружной и внутренней поверхности пера, а технологическое покрытие TiN наносят на профиль (елку) замка лопатки предварительно.
4. Способ по п.3, отличающийся тем, что в процессе химико-термической обработки изделия (например при алитировнии) нитрид титана, защищая замок лопатки от алитирования, сам подвергается легированию в результате диффузии атомов алюминия в кристаллическую решетку TiN, формируя новый материал типа TiAIN с новыми свойствами (снижается твердость, повышается пластичность), наблюдается существенное повышение уровня остаточных напряжений сжатия в поверхностных слоях замка лопатки, вследствие чего улучшается его работоспособность в условиях знакопеременных нагрузок и повышенных температур.
5. Способ по п.4, отличающийся тем, что диффузионное насыщение нитрида титана TiN алюминием производят при температурах (950-1050)°С и выдержке при этих температурах в течение 5-10 ч.